СЫРЬЕВАЯ СМЕСЬ ДЛЯ ПРОИЗВОДСТВА КИРПИЧА
CRUDE MIXTURE FOR MAKING BRICK

Изобретение касается составов сырьевых смесей, используемых в производстве кирпича для малоэтажного строительства.
Известна сырьевая смесь следующего состава, мас.%: фосфогипс 15,0-40,0; кремнистая осадочная порода 25,0-50,0; топливная зола 30,0-45 [1].
Задачей изобретения является повышение водостойкости кирпича, полученного из сырьевой смеси.
Технический результат достигается тем, что сырьевая смесь для производства кирпича, содержащая фосфогипс и топливную золу, дополнительно включает нарезанное на отрезки 3-10 мм стекловолокно при следующем соотношении компонентов, мас.%: фосфогипс 45,0-52,0; топливная зола 47,0-50,0; стекловолокно 1,0-5,0.
В таблице приведены составы сырьевой смеси для производства кирпича.
Таблица
Компоненты
Состав, мас.%:
1
2
3
Фосфогипс
52,0
48,5
45,0
Топливная зола
47,0
48,5
50,0
Стекловолокно
1,0
3,0
5,0
Коэффициент размягчения
~0,6
~0,6
~0,6
2
2
3
2
3
2
2
3
В составе керамической массы используют фосфогипс, состоящий на 80-90% из двуводного сульфата кальция с примесями фосфатов, фторидов и кремнезема. Топливная зола имеет состав, мас.%: SiO 40,7; AlO 15,8; FeO 13,5; CaO 8,9; MgO 4,3; NaO+KO 3,8; SO 1,4; п.п.п.8,5.
Компоненты дозируют в требуемых количествах. Фосфогипс смешивают с топливной золой и предварительно нарезанным на отрезки длиной 3-10 мм стекловолокном. Массу увлажняют до 23-26% и формуют из нее кирпич, который выдерживают при температуре 15-25°С в течение 1-3 сут., а затем упаковывают.
Источники информации
1. SU 583111, С04В 35/14, 1977.